(57)【要約】【課題】従来の電極引き出しの際には、引き出し電極部材とコンデンサ素子とをはんだ付けによって接合しており、このはんだ付けの際にコンデンサ素子に熱ダメージを与え特性が悪化するという課題を解決し、熱ダメージを与えず特性を悪化させることなく引き出し電極部材とコンデンサ素子とを接合する方法を提供することを目的とする。【解決手段】一対の金属化フィルムを巻回または積層し、対向する面に一対の電極取り出し面を設けたコンデンサ素子と、このコンデンサ素子の一対の電極取り出し面に配設された引き出し電極部材と、この引き出し電極部材の一部を覆うとともに電極取り出し面のほぼ全面を覆うように金属溶射によって設けられた金属溶射部とからコンデンサ素体を形成する。これにより引き出し電極部材とコンデンサ素子との接合の際にはんだ付けが不要となり、コンデンサ素子への熱ダメージがなくなることにより特性の悪化を防ぐことが可能となる。【選択図】図１
2007250923.tif 000002
【特許請求の範囲】
【請求項１】
一対の金属化フィルムを巻回、または積層し、対向する面に一対の電極取り出し面を設けたコンデンサ素子と、このコンデンサ素子の一対の前記電極取り出し面に配設された引き出し電極部材と、この引き出し電極部材の一部を覆うとともに前記電極取り出し面のほぼ全面を覆うように金属溶射部を設け、コンデンサ素体を形成する金属化フィルムコンデンサ。
【請求項２】
一対の金属化フィルムを巻回、または積層し、対向する面に一対の電極取り出し面を設け、この電極取り出し面に予め金属溶射したコンデンサ素子と、このコンデンサ素子の一対の予め金属溶射した電極取り出し面に引き出し電極部材を配設し、この引き出し電極部材の一部を覆うとともに前記予め金属溶射した電極取り出し面のほぼ全面を覆うように金属溶射部を設け、コンデンサ素体を形成する金属化フィルムコンデンサ。
【請求項３】
複数の前記コンデンサ素子を前記引き出し電極部材により一体で接合し、コンデンサ素体を形成した請求項１または２に記載の金属化フィルムコンデンサ。
【請求項４】
前記コンデンサ素体を外装ケース内に収納して樹脂モールドし、前記引き出し電極部材の一部が前記外装ケース内より外方へ表出している請求項１〜３のいずれか一項に記載の金属化フィルムコンデンサ。
【請求項５】
前記引き出し電極部材は板状のバスバーであることを特徴とする請求項１〜４のいずれか一項に記載の金属化フィルムコンデンサ。
【請求項６】
前記引き出し電極部材は板状のバスバーであり、部分的に孔があることを特徴とする請求項１〜４のいずれか一項に記載の金属化フィルムコンデンサ。
【請求項７】
前記引き出し電極部材は網状のバスバーであることを特徴とする請求項１〜４のいずれか一項に記載の金属化フィルムコンデンサ。
【請求項８】
金属化フィルムを巻回、または積層することによりコンデンサ素子を作製する工程と、このコンデンサ素子の対向する面の一対の電極取り出し面に一対の引き出し電極部材を配設し、この引き出し電極部材上および前記電極取り出し面上に金属溶射部を形成する工程とを有した引き出し電極付金属化フィルムコンデンサの製造方法。
【請求項９】
コンデンサ素子を作製した後、このコンデンサ素子の対向する面に金属溶射により金属溶射部を形成するようにした請求項５に記載の引き出し電極付金属化フィルムコンデンサの製造方法。
【発明の詳細な説明】
【技術分野】
【０００１】
本発明は巻回型または積層型の金属化フィルムコンデンサに関するものである。
【背景技術】
【０００２】
従来の巻回型または積層型の金属化フィルムコンデンサからの電極引き出しの際には、コンデンサ素子の一対の電極取り出し面に、亜鉛などの金属溶射による金属溶射部を形成させ、この金属溶射部と導電体からなる引き出し電極部材とをはんだ付けによって接合させていた。
【０００３】
なお、この出願の発明に関する先行技術文献としては、例えば特許文献１が知られている。
【特許文献１】特開２００４−１８６６４０号公報
【発明の開示】
【発明が解決しようとする課題】
【０００４】
従来の電極引き出し方法では、引き出し電極部材とコンデンサ素子との接続にははんだ付けを行っていた。しかし、はんだ付けの際にははんだを溶融させるためにはんだごてによって高温に加熱する必要があり、その熱が金属溶射部を介して誘電体材料であるフィルムに伝わり、フィルムが溶けるなどのダメージを与えると同時にフィルムコンデンサ素子の絶縁抵抗の低下や耐電圧低下など特性を悪化させるものであった。しかも、近年は環境に配慮した鉛フリーはんだの使用がすすめられており、融点の高い鉛フリーはんだを溶融させるために更に高温に加熱する必要があるため、コンデンサ素子への熱ダメージは大きくなるという問題を有していた。
【０００５】
本発明ではこのような従来の課題を解決し、コンデンサ素子への熱ダメージを与えることなく引き出し電極部材との接合を可能にすることを目的とするものである。
【課題を解決するための手段】
【０００６】
上記課題を解決するために本発明は、コンデンサ素子の一対の電極取り出し面の上に引き出し電極部材を配設し、これらの上から金属溶射部を形成することにより、コンデンサ素子の一対の電極取り出し面と引き出し電極部材とを接続するという構成にしたものである。
【発明の効果】
【０００７】
本発明である金属溶射によるコンデンサ素子の一対の電極取り出し面と引き出し電極部材との接続方法の場合、はんだ付けが不要であり高温に加熱する必要がないため、誘電体材料である金属化フィルムに熱ダメージを及ぼさず、コンデンサ特性の劣化を防ぐという効果が得られる。
【０００８】
また、熱影響を考える必要がないため、コンデンサ素子の一対の電極取り出し面と引き出し電極部材との接続面積を大きく取ることが可能となり、接続抵抗を小さくすることが可能となる。更に、はんだ付け工程が削減されることにより工数削減になると同時にはんだ材料削減になるという効果が得られる。
【発明を実施するための最良の形態】
【０００９】
（実施の形態１）
図１（ａ）は本発明の実施の形態１による巻回型の引き出し電極付金属化フィルムコンデンサ素体の構成を示した斜視図、図１（ｂ）は積層型の引き出し電極付金属化フィルムコンデンサ素体の構成を示した斜視図である。
【００１０】
図２および図３は本発明の実施の形態１による引き出し電極付き金属化フィルムコンデンサ素体の構成を示した断面図である。
【００１１】
図１（ａ）および図１（ｂ）において、１はフィルムコンデンサ素子、２は引き出し電極部材、３は金属溶射部を示す。フィルムコンデンサ素子１は、誘電体となるフィルムに絶縁マージンを形成しながら金属蒸着を行うことで金属化フィルムを形成し、一対の前記金属化フィルムが対向しコンデンサを形成するように巻回または積層して形成される。コンデンサ素子１において、誘電体となるフィルムには例えばポリプロピレン（ＰＰ）、ポリエチレンテレフタレート（ＰＥＴ）、ポリエチレンナフタレート（ＰＥＮ）、ポリフェニレンサルファイド（ＰＰＳ）などを用いることができ、蒸着金属は例えばアルミニウム（Ａｌ）、亜鉛（Ｚｎ）、銅（Ｃｕ）などを用いることができる。
【００１２】
図１（ａ）の巻回型では金属化フィルムを巻回させた巻回軸の両端面が金属溶射部３となり、図１（ｂ）の積層型では積層の両端面が金属溶射部３となる。巻回型、積層型いずれも断面形状はほぼ同様となるので、以下では巻回型の金属化フィルムコンデンサを用いて説明する。
【００１３】
本実施の形態では、図２に示すようにコンデンサ素子１の両端面にある一対の電極取り出し面に導電体からなる引き出し電極部材２を配設し、電極取り出し面および引き出し電極部材２上に金属溶射により設けられた金属溶射部３を形成することによってそれぞれを機械的・電気的に接続している。
【００１４】
従来、コンデンサ素子と引き出し電極部材との接続にははんだ付けを行っていたが、はんだを溶融させるためにはんだごてにて高温に加熱する必要があった。しかし、はんだを溶融させるために必要な温度は誘電体材料であるフィルムの融点よりも高いため、フィルムにダメージを与えると同時にフィルムコンデンサ素子の特性を悪化させるものであったところ、本発明における実施の形態によればはんだ付けによる接続を行わないため、コンデンサ素子１への熱ダメージがなく、特性の劣化を防ぐことが可能となる。
【００１５】
ここで、鉛成分の入っていない鉛フリーはんだと、鉛入りのはんだと、金属溶射部３形成時の金属溶射とのそれぞれの工程における加熱温度を比較したものと参考データとしてＰＰフィルムの融点とを（表１）に示す。
【００１６】
【表１】
2007250923.tif 000003
【００１７】
（表１）に示すように、ＰＰフィルムの融点に対して加熱温度の高い鉛フリーはんだと鉛入りはんだを用いる際にはコンデンサ素子１への接触時間を制限するなどして熱ダメージを最小限に抑えるなどしても、ＰＰフィルムが溶融してしまうものであったが、本発明における実施の形態によれば、引き出し電極部材２の接続を金属溶射によって行うので、ＰＰフィルムに熱ダメージを与えることがほとんどなくなるものである。
【００１８】
上記はＰＰフィルムにおいて説明したが、誘電体として用いられるフィルムのほぼ全てに対して同様の効果を奏するものである。
【００１９】
また、熱影響を考える必要がないため、コンデンサ素子１の一対の電極取り出し面と引き出し電極部材２との接続面積を大きく取ることが可能となり、接続抵抗を小さくすることが可能となると同時に、接続の機械的強度を増すことが可能となる。
【００２０】
更に、はんだ付け工程が削減されることにより工数削減になると同時にはんだ材料削減になるという効果が得られる。
【００２１】
なお、図３に示すようにコンデンサ素子１の両端面にある一対の電極取り出し面にあらかじめ金属溶射により設けられた金属溶射部３を形成し、この金属溶射部３上に引き出し電極部材２を配設し、金属溶射部３および引き出し電極部材２上から、さらに金属溶射により設けられた金属溶射部３を形成して、それぞれを機械的・電気的に接続したものでも同様の効果が得られる。
【００２２】
（実施の形態２）
図４は本発明の実施の形態２による引き出し電極付き金属化フィルムコンデンサ素体の構成を示した斜視図である。図４において、１はフィルムコンデンサ素子、２は導電体からなる引き出し電極部材、３は金属溶射部を示す。
【００２３】
図４にあるように、複数個のコンデンサ素子１の両端面にある一対の電極取り出し面に引き出し電極部材２を配設し、電極取り出し面および引き出し電極部材上に金属溶射により金属溶射部３を設けることにより、複数のコンデンサ素子を電気的に接続すると同時に、機械的に接続することが可能となる。
【００２４】
これにより複数個のコンデンサ素子１は並列に接続され、形成された引き出し電極付き金属化フィルムコンデンサ素体の静電容量は複数個のコンデンサ素子１の静電容量の総和となる。つまり、接続するコンデンサ素子１の静電容量および数量により、引き出し電極付き金属化フィルムコンデンサ素体の静電容量を自在に調整することが可能となる。
【００２５】
従来であれば、複数個のコンデンサ素子１と引き出し電極部材２との接続の際は、各々のコンデンサ素子１と引き出し電極部材２とをはんだ付けしており、多くの工数を必要としていたところ、本発明における実施の形態によれば複数個のコンデンサ素子１と引き出し電極部材２とを一度に金属溶射して接続することができ、工数の削減が可能となるものである。
【００２６】
また、引き出し電極部材２を板状とし、複数の孔を設けることや粗面化することによりコンデンサ素子１の電極取り出し面と金属溶射部３との接触面積を増やすことができ、接続強度を増すことが可能となる。
【００２７】
なお、引き出し電極部材２は網状とすることによっても同様の効果が得られる。
【００２８】
（実施の形態３）
図５は本発明の実施の形態３による引き出し電極付き金属化フィルムコンデンサの構成を示した断面図である。図５において、１はフィルムコンデンサ素子、２は導電体からなる引き出し電極部材、３は金属溶射部、４は外装ケース、５は充填樹脂を示す。
【００２９】
図５に示すように、本発明による引き出し電極付き金属化フィルムコンデンサ素体を外装ケース４内に配設し、その周囲を充填樹脂５で充填することにより、耐湿性を向上させることが可能である。
【産業上の利用可能性】
【００３０】
本発明による金属化フィルムコンデンサは、熱ダメージを抑えた金属化フィルムコンデンサとすることができるので、民生用、産業用電気機器用として使用でき、またハイブリッド自動車、電気自動車など大容量のモーター駆動用インバーター回路に適用可能である。
【図面の簡単な説明】
【００３１】
【図１】（ａ）本発明の実施の形態１による巻回型の金属化フィルムコンデンサ素体の構成を示した斜視図、（ｂ）本発明の実施の形態１による積層型の金属化フィルムコンデンサ素体の構成を示した斜視図
【図２】本発明の実施の形態１による金属化フィルムコンデンサ素体の構成を示した断面図
【図３】本発明の実施の形態１による金属化フィルムコンデンサ素体の構成を示した断面図
【図４】本発明の実施の形態２による金属化フィルムコンデンサ素体の構成を示した斜視図
【図５】本発明の実施の形態３による金属化フィルムコンデンサの構成を示した断面図
【符号の説明】
【００３２】
１  フィルムコンデンサ素子
２  引き出し電極部材
３  金属溶射部
４  外装ケース
５  充填樹脂
【図１】
2007250923.tif 000004
【図２】
2007250923.tif 000005
【図３】
2007250923.tif 000006
【図４】
2007250923.tif 000007
【図５】
2007250923.tif 000008